(57)【要約】  第一成分と第二成分とからなり、第一成分が、０．００〜３５．８５ｍｏｌ％のＣａの酸化物と、０．００〜４７．１２ｍｏｌ％のＳｒの酸化物と、０．００〜５１．２２ｍｏｌ％のＢａの酸化物と、０．００〜１７．３６ｍｏｌ％のＴｉの酸化物と、０．００〜１７．３６ｍｏｌ％のＺｒの酸化物と、０．００〜２．６０ｍｏｌ％のＳｎの酸化物と、０．００〜３５．３２ｍｏｌ％のＮｂの酸化物と、０．００〜３５．３２ｍｏｌ％のＴａの酸化物と、０．００〜２．６５ｍｏｌ％のＶの酸化物と、からなり、第二成分として、０．００５〜３．５００質量％のＭｎの酸化物（ａ）と、Ｃｕの酸化物及び／又はＲｕの酸化物（ｂ）と、を少なくとも含有する誘電体磁器組成物。  本発明によれば、絶縁抵抗値が高く、高温環境下においても静電容量の変化が少なく、２５℃及び２００℃における誘電損失が小さい誘電体磁器組成物を提供することができる。
2019198419.tif 000002
【特許請求の範囲】
【請求項１】
第一成分と第二成分とからなり、
第一成分が、下記の酸化物に換算したときの第一成分の合計ｍｏｌ数に対する含有割合が、ＣａＯ換算で０．００〜３５．８５ｍｏｌ％のＣａの酸化物と、ＳｒＯ換算で０．００〜４７．１２ｍｏｌ％のＳｒの酸化物と、ＢａＯ換算で０．００〜５１．２２ｍｏｌ％のＢａの酸化物と、ＴｉＯ２換算で０．００〜１７．３６ｍｏｌ％のＴｉの酸化物と、ＺｒＯ２換算で０．００〜１７．３６ｍｏｌ％のＺｒの酸化物と、ＳｎＯ２換算で０．００〜２．６０ｍｏｌ％のＳｎの酸化物と、Ｎｂ２Ｏ５換算で０．００〜３５．３２ｍｏｌ％のＮｂの酸化物と、Ｔａ２Ｏ５換算で０．００〜３５．３２ｍｏｌ％のＴａの酸化物と、Ｖ２Ｏ５換算で０．００〜２．６５ｍｏｌ％のＶの酸化物と、からなり、
該第一成分は、Ｃａの酸化物、Ｓｒの酸化物及びＢａの酸化物から選ばれる少なくとも１種と、Ｔｉの酸化物及びＺｒの酸化物から選ばれる少なくとも１種と、Ｎｂの酸化物及びＴａの酸化物から選ばれる少なくとも１種と、を必須成分として含有し、且つ、上記の酸化物に換算したときの第一成分の合計ｍｏｌ数に対するＣａＯ換算のＣａの酸化物、ＳｒＯ換算のＳｒの酸化物及びＢａＯ換算のＢａの酸化物の合計の含有割合が４８．７２〜５１．２２ｍｏｌ％であり、ＴｉＯ２換算のＴｉの酸化物、ＺｒＯ２換算のＺｒ酸化物及びＳｎＯ２換算のＳｎの酸化物の合計の含有割合が１５．９７〜１７．３６ｍｏｌ％であり、Ｎｂ２Ｏ５換算のＮｂの酸化物、Ｔａ２Ｏ５換算のＴａ酸化物及びＶ２Ｏ５換算のＶの酸化物の合計の含有割合が３１．４２〜３５．３１ｍｏｌ％であり、
第二成分として、上記の酸化物に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、
を特徴とする誘電体磁器組成物。
【請求項２】
第一成分と第二成分とからなり、
第一成分として、下記一般式（１）：
ＡａＭ１ｂＭ２ｃＯｄ      （１）
（式（１）中、Ａは、一般式（２）：Ｂａ１−ｘ−ｙＳｒｘＣａｙ（２）（式（２）中、０≦ｘ≦０．９２０、０≦ｙ≦０．７００である。）で表される。Ｍ１は、Ｔｉ、Ｚｒ及びＳｎから選ばれる少なくとも１種である。Ｍ２は、Ｎｂ、Ｔａ及びＶから選ばれる少なくとも１種である。５．７０≦ａ≦６．３０、１．９０≦ｂ≦２．１０、７．２０≦ｃ≦８．８０、２７．４５≦ｄ≦３２．５０である。）
で表される化合物（但し、Ｓｎを含有する場合は、ＴｉＯ２換算のＴｉの酸化物、ＺｒＯ２換算のＺｒの酸化物及びＳｎＯ２換算のＳｎの酸化物の合計ｍｏｌ数に対するＳｎＯ２換算のＳｎの酸化物の含有割合が１５．００ｍｏｌ％以下であり、Ｖを含有する場合は、Ｎｂ２Ｏ５換算のＮｂの酸化物、Ｔａ２Ｏ５換算のＴａの酸化物及びＶ２Ｏ５換算のＶの酸化物の合計ｍｏｌ数に対するＶ２Ｏ５換算のＶの酸化物の含有割合が７．５０ｍｏｌ％以下である。）を含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、を特徴とする誘電体磁器組成物。
【請求項３】
第一成分と第二成分とからなり、
下記一般式（３）：
α・Ｃａη１Ｍ３θ１Ｍ４φ１Ｏω１−β・Ｓｒη２Ｍ３θ２Ｍ４φ２Ｏω２−γ・Ｂａη３Ｍ３θ３Ｍ４φ３Ｏω３      （３）
（式（３）中、η１、η２及びη３は、それぞれ独立して５．７０〜６．３０の範囲内の値である。θ１、θ２及びθ３は、それぞれ独立して０．９５〜１．０５の範囲内の値である。φ１、φ２及びφ３は、それぞれ独立して０．９０〜１．１０の範囲内の値である。ω１、ω２及びω３はそれぞれ独立して２７．４５〜３２．５０の範囲内の値である。Ｍ３は、一般式（４）：Ｔｉ２-ρ-σＺｒρＳｎσ（４）（式（４）中、０≦ρ≦２．０、０≦σ≦０．３である。）で表される。Ｍ４は、一般式（５）：Ｎｂ８-π-ψＴａπＶψ（５）（式（５）中、０≦π≦８．０、０≦ψ≦０．６である。）で表される。α、β及びγは、α＋β＋γ＝１．００を満たす。）
で表され、３元組成図上の任意の点を（α，β，γ）と表すときに、点Ａ＝（０．０５，０．９５，０．００）、点Ｂ＝（０．７０，０．３０，０．００）、点Ｃ＝（０．７０，０．００，０．３０）、点Ｄ＝（０．００，０．００，１．００）、点Ｅ＝（０．００，０．９０，０．１０）を結ぶ線分で囲まれる範囲内にある化合物を第一成分として含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、を特徴とする誘電体磁器組成物。
【請求項４】
前記第一成分が、前記３元組成図において、点Ａ’＝（０．０５，０．９５，０．００）、点Ｂ’＝（０．６０，０．４０，０．００）、点Ｃ’＝（０．７０，０．２０，０．１０）、点Ｄ’＝（０．７０，０．１０，０．２０）、点Ｅ’＝（０．５５，０．００，０．４５）、点Ｆ’＝（０．４０，０．００，０．６０）、点Ｇ’＝（０．１０，０．１０，０．８０）、点Ｈ’＝（０．００，０．００，１．００）、点Ｉ’＝（０．００，０．４０，０．６０）、点Ｊ’＝（０．２０，０．４０，０．４０）、点Ｋ’＝（０．００，０．７０，０．３０）、点Ｌ’＝（０．００，０．９０，０．１０）を結ぶ線分で囲まれる範囲内にある化合物であることを特徴とする請求項３記載の誘電体磁器組成物。
【請求項５】
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＣｕＯ換算で０．０１０質量％以上０．０８０質量％未満のＣｕの酸化物及びＲｕＯ２換算で０．０５０質量％以上０．３００質量％未満のＲｕの酸化物のうちのいずれか一方又は両方を含有することを特徴とする請求項１〜４いずれか１項記載の誘電体磁器組成物。
【請求項６】
第二成分として、Ｄの酸化物（Ｄは、Ｌｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕから選ばれる少なくとも１種である。）を含有することを特徴とする請求項１〜５いずれか１項記載の誘電体磁器組成物。
【請求項７】
タングステンブロンズ型結晶相を含有することを特徴とする請求項１〜６いずれか１項記載の誘電体磁器組成物。
【請求項８】
２５℃における比誘電率が１００．０以上であることを特徴とする請求項１〜７いずれか１項記載の誘電体磁器組成物。
【請求項９】
静電容量変化率が−５５℃〜２００℃の温度範囲において−２０．０％〜５．０％の範囲内であることを特徴とする請求項１〜８いずれか１項記載の誘電体磁器組成物。
【請求項１０】
２５℃における誘電損失（ｔａｎδ）が１０．０％以下であり且つ２００℃における誘電損失（ｔａｎδ）が１０．０％以下であることを特徴とする請求項１〜１２いずれか１項記載の誘電体磁器組成物。
【請求項１１】
２００℃における絶縁抵抗値が４０ＭΩ以上１００ＭΩ未満であることを特徴とする請求項１〜１０いずれか１項記載の誘電体磁器組成物。
【請求項１２】
請求項１〜１１いずれか１項記載の誘電体磁器組成物で形成されている誘電体層と、導電成分として卑金属を含む電極層と、を含むことを特徴とするセラミック電子部品。
【請求項１３】
前記卑金属がニッケル及び銅から選ばれる少なくとも１種であることを特徴とする請求項１２記載のセラミック電子部品。
【請求項１４】
前記誘電体層と前記電極層が複数積層されていることを特徴とする請求項１２又は１３いずれか１項記載のセラミック電子部品。
【発明の詳細な説明】
【技術分野】
【０００１】
本発明は、誘電体磁器組成物及び当該誘電体磁器組成物を誘電体層として用いるセラミック電子部品に関する。
【背景技術】
【０００２】
近年、自動車のエンジンルーム周辺等の過酷な温度環境に搭載される機器向けに、１５０℃を超える高温環境で作動する電子部品の要求が年々高まっている。特に、近年の自動車市場では、安全性および環境性能の向上をねらいとして各機能の電子制御化が急速に進んでおり、電子機器の搭載率が増加している。なかでもエンジンルーム内に搭載される電子機器は過酷な温度環境にさらされるため、電子部品においては高い信頼性に加えて高い耐熱性が求められている。【０００３】
従来、このような要求を満たすコンデンサ等のセラミック電子部品としては、その誘電体層にジルコン酸カルシウムなどの常誘電性を示す磁器組成物（常誘電体）が用いられてきた。しかしながら、常誘電体から構成される誘電体層を有する電子部品は、磁器組成物の比誘電率が低く、高容量のコンデンサを得ることができない。【０００４】
代表的なセラミックスコンデンサ用磁器組成物として知られているチタン酸バリウム（ＢａＴｉＯ３）は、高い比誘電率を持つが、強誘電転移温度と呼ばれる特性温度において比誘電率がピークを持ち、１２０℃以上になると特性が急速に低下する。【０００５】
そのため、高温環境（例えば、１５０℃以上）であっても、高い比誘電率を有する誘電体磁器組成物の開発が求められていた。【０００６】
また、近年、セラミック電子部品においては、内部電極の材質としてニッケルや銅などの卑金属を用いることが多い。卑金属を内部電極層として用いる場合、誘電体層と内部電極とを同時焼成するため、焼成中に当該卑金属が酸化しないよう、誘電体層を構成する磁器組成物を含めて還元雰囲気下で焼成される。【０００７】
非特許文献１には、一般式Ｍ２+６Ｍ４+２Ｎｂ８Ｏ３０で表されるタングステンブロンズ構造の誘電体磁器組成物が記載されている。この非特許文献１においては、実験試料（サンプル）を得るために、磁器組成物原料を混合した後、これを１０００℃前後で１５時間、焼成し、得られた物を粉砕及び乾燥させて成形した後、更に１２５０〜１３５０℃で５〜６時間、焼結させている。【０００８】
また、特許文献１〜１１でも、種々のタングステンブロンズ構造の誘電体磁器組成物の検討が行われている。
【先行技術文献】
【非特許文献】
【０００９】
【非特許文献１】Ｍａｔ. Ｒｅｓ. Ｂｕｌｌ.，Ｖｏｌ． ２７（１９９２），ｐｐ. ６７７-６８４ ; Ｒ. Ｒ. Ｎｅｕｒｇａｏｎｋａｒ，Ｊ. Ｇ. Ｎｅｌｓｏｎ ａｎｄ Ｊ. Ｒ. Ｏｌｉｖｅｒ
【特許文献】
【００１０】
【特許文献１】特開２００２−２１１９７５号公報
【特許文献２】特開２００７−１９７２７７号公報
【特許文献３】特開平１１−０４３３７０公報
【特許文献４】特開２０００−１６９２１５公報
【特許文献５】特開２００８−１８９４８７公報
【特許文献６】国際公開ＷＯ０８／１０２６０８号パンフレット
【特許文献７】国際公開ＷＯ０６／１１４９１４号パンフレット
【特許文献８】特開２０１３−１８０９０６公報
【特許文献９】特開２０１３−１８０９０７公報
【特許文献１０】特開２０１３−１８０９０８公報
【特許文献１１】特開２０１２−１６９６３５公報
【発明の開示】
【発明が解決しようとする課題】
【００１１】
ところが、非特許文献１では、タングステンブロンズ構造の誘電体磁器組成物そのものの特性について、学術的な観点から検討が行われている一方、その応用（アプリケーション）については何ら考慮されていない。すなわち、非特許文献１においては、誘電体磁器組成物は、通常の環境雰囲気下である実験室内で焼成されているが、本発明者等が、前記一般式で示されるタングステンブロンズ構造の誘電体磁器組成物について詳細な検討を行った結果、特定の添加成分と共に、近年、誘電体磁器組成物に対して要求される還元雰囲気下で焼成及び焼結を行った場合には、非特許文献１の報告とは全く特性の異なる誘電体磁器組成物が得られることが分かった。【００１２】
また、特許文献１〜１１においてもタングステンブロンズ構造の誘電体磁器組成物について検討が行われているが、何れも「還元雰囲気下で焼成可能である」、「十分に高い比誘電率が得られる」、「幅広い温度領域での誘電特性が良好である」、「誘電損失が小さい」といった作用効果を同時に奏し得るものは得られていない。【００１３】
また、誘電体磁器組成物には、上記の性能に加え、誘電体磁器組成物が用いられている電子部品として、或る程度（例えば２００℃において４０ＭΩ程度）以上の高い絶縁抵抗値が要求される。【００１４】
従って、本発明の目的は、還元雰囲気下で焼成が可能であり、比誘電率が高く、積層セラミックコンデンサ等のセラミック電子部品の誘電体層として用いた場合に、高温環境下、例えば、１５０〜２００℃といった条件下においても静電容量の変化が少なく、且つ、２５℃及び２００℃における誘電損失が小さく、更に、２００℃においても高い絶縁抵抗値を得ることができる誘電体磁器組成物、及びこれを誘電体層として用いるセラミック電子部品を提供することにある。
【課題を解決するための手段】
【００１５】
上記課題は、以下の本発明により解決される。
すなわち、本発明（１）は、第一成分と第二成分とからなり、
第一成分が、下記の酸化物に換算したときの第一成分の合計ｍｏｌ数に対する含有割合が、ＣａＯ換算で０．００〜３５．８５ｍｏｌ％のＣａの酸化物と、ＳｒＯ換算で０．００〜４７．１２ｍｏｌ％のＳｒの酸化物と、ＢａＯ換算で０．００〜５１．２２ｍｏｌ％のＢａの酸化物と、ＴｉＯ２換算で０．００〜１７．３６ｍｏｌ％のＴｉの酸化物と、ＺｒＯ２換算で０．００〜１７．３６ｍｏｌ％のＺｒの酸化物と、ＳｎＯ２換算で０．００〜２．６０ｍｏｌ％のＳｎの酸化物と、Ｎｂ２Ｏ５換算で０．００〜３５．３２ｍｏｌ％のＮｂの酸化物と、Ｔａ２Ｏ５換算で０．００〜３５．３２ｍｏｌ％のＴａの酸化物と、Ｖ２Ｏ５換算で０．００〜２．６５ｍｏｌ％のＶの酸化物と、からなり、
該第一成分は、Ｃａの酸化物、Ｓｒの酸化物及びＢａの酸化物から選ばれる少なくとも１種と、Ｔｉの酸化物及びＺｒの酸化物から選ばれる少なくとも１種と、Ｎｂの酸化物及びＴａの酸化物から選ばれる少なくとも１種と、を必須成分として含有し、且つ、上記の酸化物に換算したときの第一成分の合計ｍｏｌ数に対するＣａＯ換算のＣａの酸化物、ＳｒＯ換算のＳｒの酸化物及びＢａＯ換算のＢａの酸化物の合計の含有割合が４８．７２〜５１．２２ｍｏｌ％であり、ＴｉＯ２換算のＴｉの酸化物、ＺｒＯ２換算のＺｒ酸化物及びＳｎＯ２換算のＳｎの酸化物の合計の含有割合が１５．９７〜１７．３６ｍｏｌ％であり、Ｎｂ２Ｏ５換算のＮｂの酸化物、Ｔａ２Ｏ５換算のＴａ酸化物及びＶ２Ｏ５換算のＶの酸化物の合計の含有割合が３１．４２〜３５．３１ｍｏｌ％であり、
第二成分として、上記の酸化物に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、
を特徴とする誘電体磁器組成物を提供するものである。【００１６】
また、本発明（２）は、第一成分と第二成分とからなり、
第一成分として、下記一般式（１）：
ＡａＭ１ｂＭ２ｃＯｄ      （１）
（式（１）中、Ａは、一般式（２）：Ｂａ１−ｘ−ｙＳｒｘＣａｙ（２）（式（２）中、０≦ｘ≦０．９２０、０≦ｙ≦０．７００である。）で表される。Ｍ１は、Ｔｉ、Ｚｒ及びＳｎから選ばれる少なくとも１種である。Ｍ２は、Ｎｂ、Ｔａ及びＶから選ばれる少なくとも１種である。５．７０≦ａ≦６．３０、１．９０≦ｂ≦２．１０、７．２０≦ｃ≦８．８０、２７．４５≦ｄ≦３２．５０である。）
で表される化合物（但し、Ｓｎを含有する場合は、ＴｉＯ２換算のＴｉの酸化物、ＺｒＯ２換算のＺｒの酸化物及びＳｎＯ２換算のＳｎの酸化物の合計ｍｏｌ数に対するＳｎＯ２換算のＳｎの酸化物の含有割合が１５．００ｍｏｌ％以下であり、Ｖを含有する場合は、Ｎｂ２Ｏ５換算のＮｂの酸化物、Ｔａ２Ｏ５換算のＴａの酸化物及びＶ２Ｏ５換算のＶの酸化物の合計ｍｏｌ数に対するＶ２Ｏ５換算のＶの酸化物の含有割合が７．５０ｍｏｌ％以下である。）を含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、を特徴とする誘電体磁器組成物を提供するものである。【００１７】
また、本発明（３）は、第一成分と第二成分とからなり、
下記一般式（３）：
α・Ｃａη１Ｍ３θ１Ｍ４φ１Ｏω１−β・Ｓｒη２Ｍ３θ２Ｍ４φ２Ｏω２−γ・Ｂａη３Ｍ３θ３Ｍ４φ３Ｏω３      （３）
（式（３）中、η１、η２及びη３は、それぞれ独立して５．７０〜６．３０の範囲内の値である。θ１、θ２及びθ３は、それぞれ独立して０．９５〜１．０５の範囲内の値である。φ１、φ２及びφ３は、それぞれ独立して０．９０〜１．１０の範囲内の値である。ω１、ω２及びω３はそれぞれ独立して２７．４５〜３２．５０の範囲内の値である。Ｍ３は、一般式（４）：Ｔｉ２-ρ-σＺｒρＳｎσ（４）（式（４）中、０≦ρ≦２．０、０≦σ≦０．３である。）で表される。Ｍ４は、一般式（５）：Ｎｂ８-π-ψＴａπＶψ（５）（式（５）中、０≦π≦８．０、０≦ψ≦０．６である。）で表される。α、β及びγは、α＋β＋γ＝１．００を満たす。）
で表され、３元組成図上の任意の点を（α，β，γ）と表すときに、点Ａ＝（０．０５，０．９５，０．００）、点Ｂ＝（０．７０，０．３０，０．００）、点Ｃ＝（０．７０，０．００，０．３０）、点Ｄ＝（０．００，０．００，１．００）、点Ｅ＝（０．００，０．９０，０．１０）を結ぶ線分で囲まれる範囲内にある化合物を第一成分として含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、を特徴とする誘電体磁器組成物を提供するものである。【００１８】
また、本発明（４）は、前記第一成分が、前記３元組成図において、点Ａ’＝（０．０５，０．９５，０．００）、点Ｂ’＝（０．６０，０．４０，０．００）、点Ｃ’＝（０．７０，０．２０，０．１０）、点Ｄ’＝（０．７０，０．１０，０．２０）、点Ｅ’＝（０．５５，０．００，０．４５）、点Ｆ’＝（０．４０，０．００，０．６０）、点Ｇ’＝（０．１０，０．１０，０．８０）、点Ｈ’＝（０．００，０．００，１．００）、点Ｉ’＝（０．００，０．４０，０．６０）、点Ｊ’＝（０．２０，０．４０，０．４０）、点Ｋ’＝（０．００，０．７０，０．３０）、点Ｌ’＝（０．００，０．９０，０．１０）を結ぶ線分で囲まれる範囲内にある化合物であることを特徴とする（３）の誘電体磁器組成物を提供するものである。【００１９】
また、本発明（５）は、第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＣｕＯ換算で０．０１０質量％以上０．０８０質量％未満のＣｕの酸化物及びＲｕＯ２換算で０．０５０質量％以上０．３００質量％未満のＲｕの酸化物のうちのいずれか一方又は両方を含有することを特徴とする（１）〜（４）いずれかの誘電体磁器組成物。【００２０】
また、本発明（６）は、第二成分として、Ｄの酸化物（Ｄは、Ｌｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕから選ばれる少なくとも１種である。）を含有することを特徴とする（１）〜（５）いずれかの誘電体磁器組成物を提供するものである。【００２１】
また、本発明（７）は、タングステンブロンズ型結晶相を含有することを特徴とする（１）〜（６）いずれかの誘電体磁器組成物を提供するものである。【００２２】
また、本発明（８）は、２５℃における比誘電率が１００．０以上であることを特徴とする（１）〜（７）いずれかの誘電体磁器組成物を提供するものである。【００２３】
また、本発明（９）は、静電容量変化率が−５５℃〜２００℃の温度範囲において−２０．０％〜５．０％の範囲内であることを特徴とする（１）〜（８）いずれかの誘電体磁器組成物を提供するものである。【００２４】
また、本発明（１０）は、２５℃における誘電損失（ｔａｎδ）が１０．０％以下であり且つ２００℃における誘電損失（ｔａｎδ）が１０．０％以下であることを特徴とする（１）〜（９）いずれかの誘電体磁器組成物を提供するものである。【００２５】
また、本発明（１１）は、２００℃における絶縁抵抗値が４０ＭΩ以上１００ＭΩ未満であることを特徴とする（１）〜（１０）いずれかの誘電体磁器組成物を提供するものである。【００２６】
また、本発明（１２）は、（１）〜（１１）いずれかの誘電体磁器組成物で形成されている誘電体層と、導電成分として卑金属を含む電極層と、を含むことを特徴とするセラミック電子部品を提供するものである。【００２７】
また、本発明（１３）は、前記卑金属がニッケル及び銅から選ばれる少なくとも１種であることを特徴とする（１２）のセラミック電子部品を提供するものである。【００２８】
また、本発明（１４）は、前記誘電体層と前記電極層が複数積層されていることを特徴とする（１２）又は（１３）いずれかのセラミック電子部品を提供するものである。
【発明の効果】
【００２９】
本発明によれば、還元雰囲気下で焼成が可能であり、比誘電率が高く、積層セラミックコンデンサ等のセラミック電子部品の誘電体層として用いた場合に、１５０〜２００℃の高温条件下においても静電容量の変化が少なく、静電容量変化率が−５５℃〜２００℃の温度範囲で−５０．０％〜５０．０％の範囲内（以下、±５０．０％以内と記すことがある。）であり、２５℃及び２００℃における誘電損失が小さく、更に、２００℃においても４０ＭΩ以上の絶縁抵抗値が得られる誘電体磁器組成物、及びこれを誘電体層として用いるセラミック電子部品を提供することができる。
【図面の簡単な説明】
【００３０】
【図１】本発明に係る誘電体磁器組成物の好適な組成範囲を示す三角図である。
【図２】本発明に係る誘電体磁器組成物の更に好適な組成範囲を示す三角図である。
【図３】参考試料８のＳＥＭ像（１０，０００倍）である。
【図４】参考試料１５のＳＥＭ像（１０，０００倍）である。
【図５】参考試料６６のＳＥＭ像（１０，０００倍）である。
【図６】参考試料８、１５及び６６の静電容量変化率の推移を示すグラフである。
【図７】参考試料１５及び７８の静電容量変化率の推移を示すグラフである。
【図８】セラミックコンデンサを図解的に示した断面図である。
【図９】参考試料１５のＸ線回折測定の結果である。
【発明を実施するための形態】
【００３１】
以下、本発明を、図面に示す実施形態に基づき説明する。なお、本発明において数値範囲の表記“○〜△”は、特に断らない限り、○及び△の数値を含むものとする。
【００３２】
（セラミックコンデンサ１）
図８に示すセラミックコンデンサ１は、全体として直方体形状の積層体１０を備えている。積層体１０は、積層された複数の誘電体層３と、誘電体層３の異なる界面に沿って形成される複数の内部電極２ａ、２ｂにより構成される。内部電極２ａ、２ｂは、積層体１０内において交互に配置され、それぞれ積層体１０の異なる端部で外部電極４と電気的に接合している。外部電極４の上には、必要に応じてニッケル、銅、ニッケル−銅合金などからなる第１のめっき層や、その上に更に半田、錫などからなる第２のめっき層が形成されても良い。
【００３３】
このように、複数の内部電極２ａ、２ｂは、積層体１０の積層方向に互いに重なり合った状態で形成されることにより、隣り合う内部電極２ａ、２ｂとの間で電荷を蓄える。また内部電極２ａ、２ｂと外部電極４とが電気的に接続されることにより、当該電荷が取り出される。
【００３４】
（内部電極２ａ、２ｂ）
本発明において内部電極２ａ、２ｂには、導電成分として卑金属が用いられる。導電成分としての卑金属としては、ニッケル、銅、アルミニウムなどの純金属の他、当該金属成分を含む合金や混合物あるいは複合物であっても良い。そして、導電成分としての卑金属として、特に好ましくは、ニッケル及び銅から選ばれる１種である。また、本発明の作用効果を阻害しないのであれば、内部電極２ａ、２ｂには、卑金属以外の導電成分や後出の共材などが含まれていてもよい。
【００３５】
内部電極２ａ、２ｂは、如何なる手法で形成されても良く、一例としては、当該卑金属を含む金属粉末をバインダ成分と共に混練することにより得られる導電ペーストを用いて形成する方法が挙げられる。導電ペーストを用いる場合は、内部電極２ａ、２ｂの形成方法としては、スクリーン印刷のような印刷法により形成することが、特に好ましい。なお、当該導電ペーストには、金属粉末の焼結を制御するための所謂共材として、後述する本発明の誘電体磁器組成物と同じ成分の誘電体磁器組成物粉末を含んでも良い。また、内部電極２ａ、２ｂは、その他、インクジェット法、蒸着法、めっき法など、公知の手法によっても形成される。
【００３６】
（誘電体層３）
誘電体層３は、後述する本発明の誘電体磁器組成物で構成されることによって、高い比誘電率を維持しつつ、幅広い温度領域、特に２００℃前後の高温領域においても静電容量の変化が小さく、静電容量変化率が−５５℃〜２００℃の温度範囲で±５０．０％以内となり、２５℃及び２００℃における誘電損失（ｔａｎδ）が共に１０．０％以下となる。しかも、本発明の誘電体磁器組成物は、耐還元性に優れており、内部電極の導電成分として卑金属を用い、還元雰囲気下で同時焼成する場合であっても、還元され難く、半導体化しない。
【００３７】
（誘電体磁器組成物）
本発明の第一の形態の誘電体磁器組成物は、第一成分と第二成分とからなり、
第一成分が、下記の酸化物に換算したときの第一成分の合計ｍｏｌ数に対する含有割合が、ＣａＯ換算で０．００〜３５．８５ｍｏｌ％のＣａの酸化物と、ＳｒＯ換算で０．００〜４７．１２ｍｏｌ％のＳｒの酸化物と、ＢａＯ換算で０．００〜５１．２２ｍｏｌ％のＢａの酸化物と、ＴｉＯ２換算で０．００〜１７．３６ｍｏｌ％のＴｉの酸化物と、ＺｒＯ２換算で０．００〜１７．３６ｍｏｌ％のＺｒの酸化物と、ＳｎＯ２換算で０．００〜２．６０ｍｏｌ％のＳｎの酸化物と、Ｎｂ２Ｏ５換算で０．００〜３５．３２ｍｏｌ％のＮｂの酸化物と、Ｔａ２Ｏ５換算で０．００〜３５．３２ｍｏｌ％のＴａの酸化物と、Ｖ２Ｏ５換算で０．００〜２．６５ｍｏｌ％のＶの酸化物と、からなり、
該第一成分は、Ｃａの酸化物、Ｓｒの酸化物及びＢａの酸化物から選ばれる少なくとも１種と、Ｔｉの酸化物及びＺｒの酸化物から選ばれる少なくとも１種と、Ｎｂの酸化物及びＴａの酸化物から選ばれる少なくとも１種と、を必須成分として含有し、且つ、上記の酸化物に換算したときの第一成分の合計ｍｏｌ数に対するＣａＯ換算のＣａの酸化物、ＳｒＯ換算のＳｒの酸化物及びＢａＯ換算のＢａの酸化物の合計の含有割合が４８．７２〜５１．２２ｍｏｌ％であり、ＴｉＯ２換算のＴｉの酸化物、ＺｒＯ２換算のＺｒ酸化物及びＳｎＯ２換算のＳｎの酸化物の合計の含有割合が１５．９７〜１７．３６ｍｏｌ％であり、Ｎｂ２Ｏ５換算のＮｂの酸化物、Ｔａ２Ｏ５換算のＴａ酸化物及びＶ２Ｏ５換算のＶの酸化物の合計の含有割合が３１．４２〜３５．３１ｍｏｌ％であり、
第二成分として、上記の酸化物に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、
を特徴とする誘電体磁器組成物である。
【００３８】
本発明の第一の形態の誘電体磁器組成物は、第一成分と、第二成分と、からなる。なお、本発明の第一の形態の誘電体磁器組成物において、誘電体磁器組成物中に含まれる酸化物の内、第一成分として含まれる酸化物以外は全て第二成分として含まれる。
【００３９】
本発明の第一の形態の誘電体磁器組成物に係る第一成分は、必須成分としての、Ｃａの酸化物、Ｓｒの酸化物及びＢａの酸化物から選ばれる１種以上と、Ｔｉの酸化物及びＺｒの酸化物から選ばれる１種以上と、Ｎｂの酸化物及びＴａの酸化物から選ばれる１種以上と、任意成分としての、Ｓｎの酸化物及びＶの酸化物から選ばれる１種以上と、からなる。
【００４０】
本発明の第一の形態の誘電体磁器組成物において、第一成分に占める各酸化物の含有量であるが、下記の酸化物に換算したときの第一成分の合計ｍｏｌ数に対する含有割合で、ＣａＯ換算のＣａの酸化物の含有量が０．００〜３５．８５ｍｏｌ％であり、ＳｒＯ換算のＳｒの酸化物の含有量が０．００〜４７．１２ｍｏｌ％であり、ＢａＯ換算のＢａの酸化物の含有量が０．００〜５１．２２ｍｏｌ％であり、ＴｉＯ２換算のＴｉの酸化物の含有量が０．００〜１７．３６ｍｏｌ％であり、ＺｒＯ２換算のＺｒの酸化物の含有量が０．００〜１７．３６ｍｏｌ％であり、ＳｎＯ２換算のＳｎの酸化物の含有量が０．００〜２．６０ｍｏｌ％であり、Ｎｂ２Ｏ５換算のＮｂの酸化物の含有量が０．００〜３５．３２ｍｏｌ％であり、Ｔａ２Ｏ５換算のＴａの酸化物の含有量が０．００〜３５．３２ｍｏｌ％であり、Ｖ２Ｏ５換算のＶの酸化物の含有量が０．００〜２．６５ｍｏｌ％である。
【００４１】
本発明の第一の形態の誘電体磁器組成物では、上記の酸化物に換算したときの第一成分の合計ｍｏｌ数に対するＣａＯ換算のＣａの酸化物、ＳｒＯ換算のＳｒの酸化物及びＢａＯ換算のＢａの酸化物の合計の含有割合は、４８．７２〜５１．２２ｍｏｌ％、好ましくは４９．３７〜５０．６２ｍｏｌ％である。
【００４２】
また、本発明の第一の形態の誘電体磁器組成物では、上記の酸化物に換算したときの第一成分の合計ｍｏｌ数に対するＴｉＯ２換算のＴｉの酸化物、ＺｒＯ２換算のＺｒの酸化物及びＳｎＯ２換算のＳｎの酸化物の合計の含有割合は、１５．９７〜１７．３６ｍｏｌ％であり、好ましくは１６．３２〜１７．０１ｍｏｌ％である。また、第一成分がＳｎを含有する場合は、ＴｉＯ２換算のＴｉの酸化物、ＺｒＯ２換算のＺｒの酸化物及びＳｎＯ２換算のＳｎの酸化物の合計ｍｏｌ数に対するＳｎＯ２換算のＳｎの酸化物の含有割合が１５．００ｍｏｌ％以下である。
【００４３】
また、本発明の第一の形態の誘電体磁器組成物では、上記の酸化物に換算したときの第一成分の合計ｍｏｌ数に対するＮｂ２Ｏ５換算のＮｂの酸化物、Ｔａ２Ｏ５換算のＴａの酸化物及びＶ２Ｏ５換算のＶの酸化物の合計の含有割合は、３１．４２〜３５．３１ｍｏｌ％であり、好ましくは３２．２０〜３４．４３ｍｏｌ％である。また、第一成分がＶを含有する場合は、Ｎｂ２Ｏ５換算のＮｂの酸化物、Ｔａ２Ｏ５換算のＴａの酸化物及びＶ２Ｏ５換算のＶの酸化物の合計ｍｏｌ数に対するＶ２Ｏ５換算のＶの酸化物の含有割合が７．５０ｍｏｌ％以下である。
【００４４】
本発明の第一の形態の誘電体磁器組成物は、第二成分として、（ａ）成分、すなわち、Ｍｎの酸化物と、（ｂ）成分、すなわち、Ｃｕの酸化物、あるいは、Ｒｕの酸化物、あるいは、Ｃｕの酸化物及びＲｕの酸化物と、を少なくとも含有する。つまり、本発明の第一の形態の誘電体磁器組成物は、必須の第二成分として、Ｍｎの酸化物と、Ｃｕの酸化物及びＲｕの酸化物のうちのいずれか一方又は両方と、を含有する。
【００４５】
本発明の第一の形態の誘電体磁器組成物において、Ｍｎの酸化物の含有量は、上記の酸化物に換算したときの第一成分の合計質量に対し、ＭｎＯ換算で０．００５〜３．５００質量％、好ましくは０．００５〜２．０００質量％、特に好ましくは０．０１０〜１．５００質量％である。
【００４６】
本発明の第一の形態の誘電体磁器組成物が第二成分として、Ｃｕの酸化物を含有する場合、上記の酸化物に換算したときの第一成分の合計質量に対し、ＣｕＯ換算で、０．０１０質量％以上０．０８０質量％未満であることが好ましく、０．０２０質量％以上０．０８０質量％未満であることが特に好ましく、０．０３０質量％以上０．０８０質量％未満であることがより好ましい。
【００４７】
本発明の第一の形態の誘電体磁器組成物が第二成分として、Ｒｕの酸化物を含有する場合、上記の酸化物に換算したときの第一成分の合計質量に対し、ＲｕＯ２換算で、０．０５０質量％以上０．３００質量％未満であることが好ましく、０．１００質量％以上０．３００質量％未満であることが特に好ましく、０．２００質量％以上０．３００質量％未満であることがより好ましい。
【００４８】
本発明の第一の形態の誘電体磁器組成物が、第二成分として、上記含有量のＭｎの酸化物を含有することにより、積層セラミックコンデンサ等のセラミック電子部品の誘電体層として用いた場合に、１５０〜２００℃の高温条件下においても静電容量の変化が少なく、静電容量変化率が−５５℃〜２００℃の温度範囲で±５０．０％以内となり、２５℃及び２００℃における誘電損失（以下、単にｔａｎδと記すことがある。）が小さくなる。
【００４９】
本発明の第一の形態の誘電体磁器組成物では、第一成分の含有量を上記含有量とし、且つ、第二成分として、Ｍｎの酸化物を上記含有量で含有させることにより、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果を奏するが、本発明の第一の形態の誘電体磁器組成物では、第二成分として、Ｃｕの酸化物及びＲｕの酸化物のうちのいずれか一方又は両方を含有することにより、第一成分を上記含有量とし且つ第二成分のＭｎの酸化物を上記含有量で含有させることによる効果、すなわち、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果に大きな影響を与えることなく、絶縁抵抗値を高くすることができる。
【００５０】
本発明の第一の形態の誘電体磁器組成物は、第二成分として、Ｍｎの酸化物（ａ）と、Ｃｕの酸化物及びＲｕの酸化物のうちのいずれか一方又は両方（ｂ）と、を含有するが、それに加えて、任意に（ａ）成分及び（ｂ）成分以外の酸化物（以下、（ｃ）成分とも記載する。）を含有することができる。第二成分は、耐還元性やその他の特性を改善するために、本発明の誘電体磁器組成物に添加される。（ｂ）成分以外の第二成分の酸化物換算の合計質量（すなわち、（ａ）成分と（ｃ）成分の合計質量）の割合は、上記の酸化物に換算したときの第一成分の合計質量に対し、好ましくは１０．０００質量％以下、特に好ましくは０．１００〜５．５００質量％である。
【００５１】
本発明の第一の形態の誘電体磁器組成物が含有する第二成分の任意成分としては、Ｄの酸化物（Ｄは、Ｌｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕから選ばれる少なくとも１種である。）が好ましく、Ｍｇの酸化物、Ｓｉの酸化物、Ｙの酸化物が特に好ましい。
【００５２】
なお、上記Ｄの酸化物の質量は、ＬｉについてはＬｉ２Ｏに、ＭｇについてはＭｇＯに、ＳｉについてはＳｉＯ２に、ＣｒについてはＣｒ２Ｏ３に、ＡｌについてはＡｌ２Ｏ３に、ＦｅについてはＦｅ２Ｏ３に、ＣｏについてはＣｏＯに、ＮｉについてはＮｉＯに、ＺｎについてはＺｎＯに、ＧａについてはＧａ２Ｏ３に、ＧｅについてはＧｅＯ２に、ＩｎについてはＩｎ２Ｏ３に、ＷについてはＷＯ３に、ＭｏについてはＭｏＯ３に、ＹについてはＹ２Ｏ３に、ＨｆについてはＨｆＯ２に、ＬａについてはＬａ２Ｏ３に、ＣｅについてはＣｅＯ２に、ＰｒについてはＰｒ６Ｏ１１に、ＮｄについてはＮｄ２Ｏ３に、ＳｍについてはＳｍ２Ｏ３に、ＥｕについてはＥｕ２Ｏ３に、ＧｄについてはＧｄ２Ｏ３に、ＴｂについてはＴｂ４Ｏ７に、ＤｙについてはＤｙ２Ｏ３に、ＨｏについてはＨｏ２Ｏ３に、ＥｒについてはＥｒ２Ｏ３に、ＴｍについてはＴｍ２Ｏ３に、ＹｂについてはＹｂ２Ｏ３に、ＬｕについてはＬｕ２Ｏ３に換算した値である。
【００５３】
本発明の第一の形態の誘電体磁器組成物は、Ｘ線回折等の結晶構造解析を行った場合に、タングステンブロンズ型結晶相の存在を示すことが好ましい。本発明の第一の形態の誘電体磁器組成物の平均グレインサイズは、好ましくは５μｍ以下、特に好ましくは３μｍ以下である。
【００５４】
本発明の第二の形態の誘電体磁器組成物は、第一成分と第二成分とからなり、
第一成分として、下記一般式（１）：
ＡａＭ１ｂＭ２ｃＯｄ      （１）
（式（１）中、Ａは、一般式（２）：Ｂａ１−ｘ−ｙＳｒｘＣａｙ（２）（式（２）中、０≦ｘ≦０．９２０、０≦ｙ≦０．７００である。）で表される。Ｍ１は、Ｔｉ、Ｚｒ及びＳｎから選ばれる少なくとも１種である。Ｍ２は、Ｎｂ、Ｔａ及びＶから選ばれる少なくとも１種である。５．７０≦ａ≦６．３０、１．９０≦ｂ≦２．１０、７．２０≦ｃ≦８．８０、２７．４５≦ｄ≦３２．５０である。）
で表される化合物（但し、Ｓｎを含有する場合は、ＴｉＯ２換算のＴｉの酸化物、ＺｒＯ２換算のＺｒの酸化物及びＳｎＯ２換算のＳｎの酸化物の合計ｍｏｌ数に対するＳｎＯ２換算のＳｎの酸化物の含有割合が１５．００ｍｏｌ％以下であり、Ｖを含有する場合は、Ｎｂ２Ｏ５換算のＮｂの酸化物、Ｔａ２Ｏ５換算のＴａの酸化物及びＶ２Ｏ５換算のＶの酸化物の合計ｍｏｌ数に対するＶ２Ｏ５換算のＶの酸化物の含有割合が７．５０ｍｏｌ％以下である。）を含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物（ａ）と、Ｃｕの酸化物及びＲｕの酸化物のうちのいずれか一方又は両方（ｂ）と、を少なくとも含有すること、を特徴とする誘電体磁器組成物である。
【００５５】
本発明の第二の形態の誘電体磁器組成物は、第一成分と、第二成分と、からなる。なお、本発明の第二の形態の誘電体磁器組成物において、誘電体磁器組成物中に含まれる酸化物の内、第一成分として含まれる酸化物以外は全て第二成分として含まれる。
【００５６】
本発明の第二の形態の誘電体磁器組成物において、第一成分は、下記一般式（１）：
ＡａＭ１ｂＭ２ｃＯｄ      （１）
で表される化合物である。
【００５７】
一般式（１）中、Ａは、一般式（２）：Ｂａ１−ｘ−ｙＳｒｘＣａｙ（２）（式（２）中、０≦ｘ≦０．９２０、０≦ｙ≦０．７００である。）で表される。つまり、Ａは、Ｂａ単体であっても、Ｃａ、Ｓｒ及びＢａのうちのいずれか２種の組み合わせ（Ｃａ及びＳｒ、Ｃａ及びＢａ、Ｓｒ及びＢａ）であっても、Ｃａ、Ｓｒ及びＢａの組み合わせであってもよい。
【００５８】
一般式（１）中、Ｍ１は、Ｔｉ、Ｚｒ及びＳｎから選ばれる少なくとも１種である。但し、Ｍ１は、Ｔｉ及びＺｒから選ばれる１種以上が必須である。つまり、Ｍ１は、Ｔｉ単独、Ｚｒ単独、Ｔｉ及びＳｎの組み合わせ、Ｚｒ及びＳｎの組み合わせ、Ｔｉ及びＺｒの組み合わせ、Ｔｉ、Ｚｒ及びＳｎの組み合わせである。
【００５９】
一般式（１）中、Ｍ２は、Ｎｂ、Ｔａ及びＶから選ばれる少なくとも１種である。但し、Ｍ２は、Ｎｂ及びＴａから選ばれる１種以上が必須である。つまり、Ｍ２は、Ｎｂ単独、Ｔａ単独、Ｎｂ及びＶの組み合わせ、Ｔａ及びＶの組み合わせ、Ｎｂ及びＴａの組み合わせ、Ｎｂ、Ｔａ及びＶの組み合わせである。
【００６０】
一般式（１）中、ａは、５．７０≦ａ≦６．３０の範囲であり、ｂは、１．９０≦ｂ≦２．１０の範囲であり、ｃは、７．２０≦ｃ≦８．８０の範囲であり、ｄは、２７．４５≦ｄ≦３２．５０である。
【００６１】
本発明の第二の形態の誘電体磁器組成物が、Ｓｎを含有する場合は、ＴｉＯ２換算のＴｉの酸化物、ＺｒＯ２換算のＺｒの酸化物及びＳｎＯ２換算のＳｎの酸化物の合計ｍｏｌ数に対するＳｎＯ２換算のＳｎの酸化物の含有割合が１５．００ｍｏｌ％以下である。また、本発明の第二の形態の誘電体磁器組成物が、Ｖを含有する場合は、Ｎｂ２Ｏ５換算のＮｂの酸化物、Ｔａ２Ｏ５換算のＴａの酸化物及びＶ２Ｏ５換算のＶの酸化物の合計ｍｏｌ数に対するＶ２Ｏ５換算のＶの酸化物の含有割合が７．５０ｍｏｌ％以下である。
【００６２】
本発明の第二の形態の誘電体磁器組成物は、第二成分として、（ａ）成分、すなわち、Ｍｎの酸化物と、（ｂ）成分、すなわち、Ｃｕの酸化物、あるいは、Ｒｕの酸化物、あるいは、Ｃｕの酸化物及びＲｕの酸化物と、を少なくとも含有する。つまり、本発明の第二の形態の誘電体磁器組成物は、必須の第二成分として、Ｍｎの酸化物と、Ｃｕの酸化物及びＲｕの酸化物のうちのいずれか一方又は両方と、を含有する。
【００６３】
本発明の第二の形態の誘電体磁器組成物において、Ｍｎの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＭｎＯ換算で０．００５〜３．５００質量％、好ましくは０．００５〜２．０００質量％、特に好ましくは０．０１０〜１．５００質量％である。
【００６４】
本発明の第二の形態の誘電体磁器組成物が第二成分として、Ｃｕの酸化物を含有する場合、Ｃｕの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＣｕＯ換算で、０．０１０質量％以上０．０８０質量％未満であることが好ましく、０．０２０質量％以上０．０８０質量％未満であることが特に好ましく、０．０３０質量％以上０．０８０質量％未満であることがより好ましい。
【００６５】
本発明の第二の形態の誘電体磁器組成物が第二成分として、Ｒｕの酸化物を含有する場合、Ｒｕの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＲｕＯ２換算で、０．０５０質量％以上０．３００質量％未満であることが好ましく、０．１００質量％以上０．３００質量％未満であることが特に好ましく、０．２００質量％以上０．３００質量％未満であることがより好ましい。
【００６６】
本発明の第二の形態の誘電体磁器組成物が、第二成分として、（ａ）成分、すなわち、上記含有量のＭｎの酸化物を含有することにより、積層セラミックコンデンサ等のセラミック電子部品の誘電体層として用いた場合に、１５０〜２００℃の高温条件下においても静電容量の変化が少なく、静電容量変化率が−５５℃〜２００℃の温度範囲で±５０．０％以内となり、２５℃及び２００℃における誘電損失が小さくなる。
【００６７】
本発明の第二の形態の誘電体磁器組成物では、第一成分の含有量を上記含有量とし、且つ、第二成分として、Ｍｎの酸化物を上記含有量で含有させることにより、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果を奏するが、本発明の第二の形態の誘電体磁器組成物では、第二成分として、Ｃｕの酸化物及びＲｕの酸化物のうちのいずれか一方又は両方を含有することにより、第一成分を上記含有量とし且つ第二成分のＭｎの酸化物を上記含有量で含有させることによる効果、すなわち、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果に大きな影響を与えることなく、絶縁抵抗値を高くすることができる。
【００６８】
本発明の第二の形態の誘電体磁器組成物は、第二成分として、Ｍｎの酸化物（ａ）と、Ｃｕの酸化物及びＲｕの酸化物のうちのいずれか一方又は両方（ｂ）と、を含有するが、それに加えて、任意に（ａ）成分及び（ｂ）成分以外の酸化物（以下、（ｃ）成分とも記載する。）を含有することができる。第二成分は、耐還元性やその他の特性を改善するために、本発明の誘電体磁器組成物に添加される。（ｂ）成分以外の第二成分の酸化物換算の合計質量（すなわち、（ａ）成分と（ｃ）成分の合計質量）の割合は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、好ましくは１０．０００質量％以下、特に好ましくは０．１００〜５．５００質量％である。
【００６９】
本発明の第二の形態の誘電体磁器組成物が含有する第二成分の任意成分としては、Ｄの酸化物（Ｄは、Ｌｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕから選ばれる少なくとも１種である。）が好ましく、Ｍｇの酸化物、Ｓｉの酸化物、Ｙの酸化物が特に好ましい。
【００７０】
なお、上記Ｄの酸化物の質量は、ＬｉについてはＬｉ２Ｏに、ＭｇについてはＭｇＯに、ＳｉについてはＳｉＯ２に、ＣｒについてはＣｒ２Ｏ３に、ＡｌについてはＡｌ２Ｏ３に、ＦｅについてはＦｅ２Ｏ３に、ＣｏについてはＣｏＯに、ＮｉについてはＮｉＯに、ＺｎについてはＺｎＯに、ＧａについてはＧａ２Ｏ３に、ＧｅについてはＧｅＯ２に、ＩｎについてはＩｎ２Ｏ３に、ＷについてはＷＯ３に、ＭｏについてはＭｏＯ３に、ＹについてはＹ２Ｏ３に、ＨｆについてはＨｆＯ２に、ＬａについてはＬａ２Ｏ３に、ＣｅについてはＣｅＯ２に、ＰｒについてはＰｒ６Ｏ１１に、ＮｄについてはＮｄ２Ｏ３に、ＳｍについてはＳｍ２Ｏ３に、ＥｕについてはＥｕ２Ｏ３に、ＧｄについてはＧｄ２Ｏ３に、ＴｂについてはＴｂ４Ｏ７に、ＤｙについてはＤｙ２Ｏ３に、ＨｏについてはＨｏ２Ｏ３に、ＥｒについてはＥｒ２Ｏ３に、ＴｍについてはＴｍ２Ｏ３に、ＹｂについてはＹｂ２Ｏ３に、ＬｕについてはＬｕ２Ｏ３に換算した値である。
【００７１】
本発明の第二の形態の誘電体磁器組成物は、Ｘ線回折等の結晶構造解析を行った場合に、タングステンブロンズ型結晶相の存在を示し、その平均グレインサイズは、好ましくは５μｍ以下、特に好ましくは３μｍ以下である。
【００７２】
本発明の第三の形態の誘電体磁器組成物は、第一成分と第二成分とからなり、
下記一般式（３）：
α・Ｃａη１Ｍ３θ１Ｍ４φ１Ｏω１−β・Ｓｒη２Ｍ３θ２Ｍ４φ２Ｏω２−γ・Ｂａη３Ｍ３θ３Ｍ４φ３Ｏω３      （３）
（式（３）中、η１、η２及びη３は、それぞれ独立して５．７０〜６．３０の範囲内の値である。θ１、θ２及びθ３は、それぞれ独立して０．９５〜１．０５の範囲内の値である。φ１、φ２及びφ３は、それぞれ独立して０．９０〜１．１０の範囲内の値である。ω１、ω２及びω３はそれぞれ独立して２７．４５〜３２．５０の範囲内の値である。Ｍ３は、一般式（４）：Ｔｉ２-ρ-σＺｒρＳｎσ（４）（式（４）中、０≦ρ≦２．０、０≦σ≦０．３である。）で表される。Ｍ４は、一般式（５）：Ｎｂ８-π-ψＴａπＶψ（５）（式（５）中、０≦π≦８．０、０≦ψ≦０．６である。）で表される。α、β及びγは、α＋β＋γ＝１．００を満たす。）
で表され、３元組成図上の任意の点を（α，β，γ）と表すときに、点Ａ＝（０．０５，０．９５，０．００）、点Ｂ＝（０．７０，０．３０，０．００）、点Ｃ＝（０．７０，０．００，０．３０）、点Ｄ＝（０．００，０．００，１．００）、点Ｅ＝（０．００，０．９０，０．１０）を結ぶ線分で囲まれる範囲内にある化合物を第一成分として含有し、
第二成分として、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対する含有割合が、ＭｎＯ換算で０．００５〜３．５００質量％のＭｎの酸化物と、Ｃｕの酸化物及びＲｕの酸化物のうちのいずれか一方又は両方（ｂ）と、を少なくとも含有すること、
を特徴とする誘電体磁器組成物である。
【００７３】
本発明の第三の形態の誘電体磁器組成物は、第一成分と、第二成分と、からなる。なお、本発明の第三の形態の誘電体磁器組成物において、誘電体磁器組成物中に含まれる酸化物の内、第一成分として含まれる酸化物以外は全て第二成分として含まれる。
【００７４】
本発明の第三の形態の誘電体磁器組成物は、第一成分が、図１に示すＣａη１Ｍ３θ１Ｍ４φ１Ｏω１−Ｓｒη２Ｍ３θ２Ｍ４φ２Ｏω２−Ｂａη３Ｍ３θ３Ｍ４φ３Ｏω３の３元組成図上の点を（α，β，γ）で表すときに（但し、α、β及びγは、α＋β＋γ＝１．００を満たす。）、点Ａ＝（０．０５，０．９５，０．００）、点Ｂ＝（０．７０，０．３０，０．００）、点Ｃ＝（０．７０，０．００，０．３０）、点Ｄ＝（０．００，０．００，１．００）、点Ｅ＝（０．００，０．９０，０．１０）を結ぶ線分で囲まれる範囲内にある化合物（以下、図１に示す３元組成図上の点Ａ、点Ｂ、点Ｃ、点Ｄ、点Ｅを結ぶ線分で囲まれる範囲内にある化合物と記載することもある。）である。第一成分の組成が上記範囲内にあることにより、２５℃における比誘電率が１００．０以上となり、強誘電性を示す。
【００７５】
また、本発明の第三の形態の誘電体磁器組成物は、好ましくは第一成分が、図２に示すＣａη１Ｍ３θ１Ｍ４φ１Ｏω１−Ｓｒη２Ｍ３θ２Ｍ４φ２Ｏω２−Ｂａη３Ｍ３θ３Ｍ４φ３Ｏω３の３元組成図上において、点Ａ’＝（０．０５，０．９５，０．００）、点Ｂ’＝（０．６０，０．４０，０．００）、点Ｃ’＝（０．７０，０．２０，０．１０）、点Ｄ’＝（０．７０，０．１０，０．２０）、点Ｅ’＝（０．５５，０．００，０．４５）、点Ｆ’＝（０．４０，０．００，０．６０）、点Ｇ’＝（０．１０，０．１０，０．８０）、点Ｈ’＝（０．００，０．００，１．００）、点Ｉ’＝（０．００，０．４０，０．６０）、点Ｊ’＝（０．２０，０．４０，０．４０）、点Ｋ’＝（０．００，０．７０，０．３０）、点Ｌ’＝（０．００，０．９０，０．１０）を結ぶ線分で囲まれる範囲内にある化合物（以下、図２に示す３元組成図上の点Ａ’、点Ｂ’、点Ｃ’、点Ｄ’、点Ｅ’、点Ｆ’、点Ｇ’、点Ｈ’、点Ｉ’、点Ｊ’、点Ｋ’、点Ｌ’を結ぶ線分で囲まれる範囲内にある化合物と記載することもある。）である。第一成分の組成が上記範囲内にあることにより、２５℃において２００以上の比誘電率が得られやすく、強誘電性を示す。なお、図２に示す「Ｃａη１Ｍ３θ１Ｍ４φ１Ｏω１−Ｓｒη２Ｍ３θ２Ｍ４φ２Ｏω２−Ｂａη３Ｍ３θ３Ｍ４φ３Ｏω３」の３元組成図は、図１に示す「Ｃａη１Ｍ３θ１Ｍ４φ１Ｏω１−Ｓｒη２Ｍ３θ２Ｍ４φ２Ｏω２−Ｂａη３Ｍ３θ３Ｍ４φ３Ｏω３」の３元組成図と同じである。
【００７６】
但し、本発明の第三の形態の誘電体磁器組成物に係る「Ｃａη１Ｍ３θ１Ｍ４φ１Ｏω１−Ｓｒη２Ｍ３θ２Ｍ４φ２Ｏω２−Ｂａη３Ｍ３θ３Ｍ４φ３Ｏω３」の３元組成図において、η１、η２及びη３は、それぞれ独立して５．７０〜６．３０の範囲内の値である。θ１、θ２及びθ３は、それぞれ独立して０．９５〜１．０５の範囲内の値である。φ１、φ２及びφ３は、それぞれ独立して０．９０〜１．１０の範囲内の値である。ω１、ω２及びω３はそれぞれ独立して２７．４５〜３２．５０の範囲内の値である。Ｍ３は、一般式（４）：Ｔｉ２-ρ-σＺｒρＳｎσ（４）（式（４）中、０≦ρ≦２．０、０≦σ≦０．３である。）で表される。Ｍ４は、一般式（５）：Ｎｂ８-π-ψＴａπＶψ（５）（式（５）中、０≦π≦８．０、０≦ψ≦０．６である。）で表される。
【００７７】
本発明の第三の形態の誘電体磁器組成物は、第二成分として、（ａ）成分、すなわち、Ｍｎの酸化物と、（ｂ）成分、すなわち、Ｃｕの酸化物、あるいは、Ｒｕの酸化物、あるいは、Ｃｕの酸化物及びＲｕの酸化物と、を少なくとも含有する。つまり、本発明の第三の形態の誘電体磁器組成物は、必須の第二成分として、Ｍｎの酸化物と、Ｃｕの酸化物及びＲｕの酸化物のうちのいずれか一方又は両方と、を含有する。
【００７８】
本発明の第三の形態の誘電体磁器組成物において、Ｍｎの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＭｎＯ換算で０．００５〜３．５００質量％、好ましくは０．００５〜２．０００質量％、特に好ましくは０．０１０〜１．５００質量％である。
【００７９】
本発明の第三の形態の誘電体磁器組成物が第二成分として、Ｃｕの酸化物を含有する場合、Ｃｕの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＣｕＯ換算で、０．０１０質量％以上０．０８０質量％未満であることが好ましく、０．０２０質量％以上０．０８０質量％未満であることが特に好ましく、０．０３０質量％以上０．０８０質量％未満であることがより好ましい。
【００８０】
本発明の第三の形態の誘電体磁器組成物が第二成分として、Ｒｕの酸化物を含有する場合、Ｒｕの酸化物の含有量は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、ＲｕＯ２換算で、０．０５０質量％以上０．３００質量％未満であることが好ましく、０．１００質量％以上０．３００質量％未満であることが特に好ましく、０．２００質量％以上０．３００質量％未満であることがより好ましい。
【００８１】
本発明の第三の形態の誘電体磁器組成物が、第二成分として、（ａ）成分、すなわち、上記含有量のＭｎの酸化物を含有することにより、積層セラミックコンデンサ等のセラミック電子部品の誘電体層として用いた場合に、１５０〜２００℃の高温条件下においても静電容量の変化が少なく、静電容量変化率が−５５℃〜２００℃の温度範囲で±５０．０％以内となり、２５℃及び２００℃における誘電損失が小さくなる。
【００８２】
本発明の第三の形態の誘電体磁器組成物では、第一成分の含有量を上記含有量とし、且つ、第二成分として、Ｍｎの酸化物を上記含有量で含有させることにより、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果を奏するが、本発明の第三の形態の誘電体磁器組成物では、第二成分として、Ｃｕの酸化物及びＲｕの酸化物のうちのいずれか一方又は両方を含有することにより、第一成分を上記含有量とし且つ第二成分のＭｎの酸化物を上記含有量で含有させることによる効果、すなわち、１５０〜２００℃の高温条件下における静電容量の変化が少なく、静電容量変化率が−５５℃〜２００℃の温度範囲で±５０．０％以内となり、２５℃及び２００℃における誘電損失が小さくなるとの効果に大きな影響を与えることなく、高温環境下での絶縁抵抗値を高くすることができる。
【００８３】
本発明の第三の形態の誘電体磁器組成物は、第二成分として、Ｍｎの酸化物（ａ）と、Ｃｕの酸化物及びＲｕの酸化物のうちのいずれか一方又は両方（ｂ）と、を含有するが、それに加えて、任意に（ａ）成分及び（ｂ）成分以外の酸化物（以下、（ｃ）成分とも記載する。）を含有することができる。第二成分は、耐還元性やその他の特性を改善するために、本発明の誘電体磁器組成物に添加される。（ｂ）成分以外の第二成分の酸化物換算の合計質量（すなわち、（ａ）成分と（ｃ）成分の合計質量）の割合は、第一成分をＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５に換算したときの第一成分の合計質量に対し、好ましくは１０．０００質量％以下、特に好ましくは０．１００〜５．５００質量％である。
【００８４】
本発明の第三の形態の誘電体磁器組成物が含有する第二成分の任意成分としては、Ｄの酸化物（Ｄは、Ｌｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕから選ばれる少なくとも１種である。）が好ましく、Ｍｇの酸化物、Ｓｉの酸化物、Ｙの酸化物が特に好ましい。
【００８５】
なお、上記Ｄの酸化物の質量は、ＬｉについてはＬｉ２Ｏに、ＭｇについてはＭｇＯに、ＳｉについてはＳｉＯ２に、ＣｒについてはＣｒ２Ｏ３に、ＡｌについてはＡｌ２Ｏ３に、ＦｅについてはＦｅ２Ｏ３に、ＣｏについてはＣｏＯに、ＮｉについてはＮｉＯに、ＺｎについてはＺｎＯに、ＧａについてはＧａ２Ｏ３に、ＧｅについてはＧｅＯ２に、ＩｎについてはＩｎ２Ｏ３に、ＷについてはＷＯ３に、ＭｏについてはＭｏＯ３に、ＹについてはＹ２Ｏ３に、ＨｆについてはＨｆＯ２に、ＬａについてはＬａ２Ｏ３に、ＣｅについてはＣｅＯ２に、ＰｒについてはＰｒ６Ｏ１１に、ＮｄについてはＮｄ２Ｏ３に、ＳｍについてはＳｍ２Ｏ３に、ＥｕについてはＥｕ２Ｏ３に、ＧｄについてはＧｄ２Ｏ３に、ＴｂについてはＴｂ４Ｏ７に、ＤｙについてはＤｙ２Ｏ３に、ＨｏについてはＨｏ２Ｏ３に、ＥｒについてはＥｒ２Ｏ３に、ＴｍについてはＴｍ２Ｏ３に、ＹｂについてはＹｂ２Ｏ３に、ＬｕについてはＬｕ２Ｏ３に換算した値である。
【００８６】
本発明の第三の形態の誘電体磁器組成物は、Ｘ線回折等の結晶構造解析を行った場合に、タングステンブロンズ型結晶相の存在を示し、その平均グレインサイズは、好ましくは５μｍ以下、特に好ましくは３μｍ以下である。
【００８７】
本発明の第一の形態の誘電体磁器組成物、本発明の第二の形態の誘電体磁器組成物及び本発明の第三の形態の誘電体磁器組成物は、２５℃における比誘電率は高ければ高いほど好ましく、１００．０以上、好ましくは２００．０以上であり、組成によっては、３００．０以上、更には４００．０以上、更には５００．０以上であることが好ましい。
【００８８】
本発明の第一の形態の誘電体磁器組成物、本発明の第二の形態の誘電体磁器組成物及び本発明の第三の形態の誘電体磁器組成物の静電容量変化率は、−５５℃〜２００℃の温度範囲において、±５０．０％以内であり、好ましくは−３３．０％〜２２．０％の範囲内である。なお、本発明において、静電容量変化率とは、後述する方法により得られる値である。
【００８９】
本発明の第一の形態の誘電体磁器組成物、本発明の第二の形態の誘電体磁器組成物及び本発明の第三の形態の誘電体磁器組成物では、２５℃における誘電損失（ｔａｎδ）が１０．０％以下であり且つ２００℃における誘電損失（ｔａｎδ）が１０．０％以下であり、高周波特性が良好である。
【００９０】
本発明の第一の形態の誘電体磁器組成物、本発明の第二の形態の誘電体磁器組成物及び本発明の第三の形態の誘電体磁器組成物では、２００℃における絶縁抵抗値が４０ＭΩ以上であることが好ましく、特には、２００℃における絶縁抵抗値が４０ＭΩ以上１００ＭΩ未満であることが好ましい。
【００９１】
本発明の第一の形態の誘電体磁器組成物、本発明の第二の形態の誘電体磁器組成物及び本発明の第三の形態の誘電体磁器組成物は、１５０〜２００℃の高温条件下においても静電容量の変化が少なく、静電容量変化率が−５５℃〜２００℃の温度範囲で−５０．０％〜５０．０％の範囲内であり、好ましくは−３３．０％〜２２．０％の範囲内であり、特に好ましくは−２０．０％〜５．０％の範囲内である。２５℃及び２００℃における誘電損失が小さいことに加えて、絶縁抵抗値が高いことが要求される用途の電子部品用として、好適である。
【００９２】
本発明の第一の形態の誘電体磁器組成物、本発明の第二の形態の誘電体磁器組成物及び本発明の第三の形態の誘電体磁器組成物は、還元雰囲気下で焼成が可能である。
【００９３】
（外部電極４）
外部電極４は、通常、積層体１０を同時焼成した後の端部に外部電極用導電ペーストを付与し、これを焼き付けることによって形成されるが、本発明はこれに限られるものではなく、熱硬化型樹脂や熱可塑性樹脂を含むペーストを用いて加熱処理して外部電極４が形成されても良い。外部電極用導電ペーストに使用される導電成分は、特に限定されず、例えば、ニッケル、銅、銀、パラジウム、白金、金などの純金属の他、当該金属成分を含む合金や混合物又は複合物であっても良い。また、その他、必要に応じて導電ペーストにはガラスフリットが添加されることもある。また、外部電極４は積層体１０と共に同時に焼成される場合もある。
【００９４】
（セラミックコンデンサ１の製造方法）
セラミックコンデンサ１は、本発明の第一の形態の誘電体磁器組成物、本発明の第二の形態の誘電体磁器組成物又は本発明の第三の形態の誘電体磁器組成物を用いる他は、公知の方法により製造される。以下、その一例を説明する。
【００９５】
先ず、誘電体層３を形成するための出発原料を準備する。出発原料の一例としては、ＣａＯ、ＳｒＯ、ＢａＯ、ＴｉＯ２、ＺｒＯ２、ＳｎＯ２、Ｎｂ２Ｏ５、Ｔａ２Ｏ５、Ｖ２Ｏ５などの酸化物、及び焼成により当該酸化物が生成される炭酸塩、硝酸塩などが挙げられる。
【００９６】
これらの出発原料を、目的とする組成になるよう秤量し、混合して、得られた混合物を空気中において７００〜９００℃程度の温度で３〜６時間程度仮焼する。次いで、得られた生成物を微粉砕して、得られた誘電体原料を第一成分用原料とする。
【００９７】
また、Ｍｎ源としてＭｎＯやＭｎＣＯ３などのＭｎ化合物と、第二成分としてＣｕの酸化物を含有させる場合は、Ｃｕ源として、ＣｕＯやＣｕ２Ｏ、Ｃｕ（ＮＯ３）２、Ｃｕ（ＯＨ）２、ＣｕＣＯ３などのＣｕ化合物と、第二成分としてＲｕの酸化物を含有させる場合は、Ｒｕ源として、ＲｕＯ２やＲｕＯ４、Ｒｕ３（ＣＯ）１２などのＲｕ化合物と、その他、必要に応じて添加されるＬｉ、Ｍｇ、Ｓｉ、Ｃｒ、Ａｌ、Ｆｅ、Ｃｏ、Ｎｉ、Ｚｎ、Ｇａ、Ｇｅ、Ｉｎ、Ｗ、Ｍｏ、Ｙ、Ｈｆ、Ｌa、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕなどを含む化合物を第二成分用原料として準備する。
【００９８】
次いで、これらの第一成分用原料と第二成分用原料を、適宜のバインダ成分中で混練及び分散し、誘電体ペースト又は誘電体スラリーを調製する。なお、誘電体ペースト又は誘電体スラリーには、必要に応じて、可塑剤等の添加物が含まれても良い。
【００９９】
次いで、得られた誘電体ペースト又は誘電体スラリーをシート状に成形し、次いで、得られたグリーンシートの表面に前述の内部電極用の導電ペーストを用いて導体パターンを形成する。これを所定回数繰り返して積層し、圧着して未焼成の積層体（以下、グリーンチップという）を得る。
【０１００】
次いで、グリーンチップに対して、必要に応じて脱バインダ処理を行う。脱バインダ処理条件は、特に限定されず、例えば、保持温度１８０〜４００℃で１〜３時間の加熱処理が挙げられる。
【０１０１】
次いで、グリーンチップを、還元雰囲気下において、１１５０〜１３５０℃程度で焼成し、焼成済の積層体１０（以下、焼結体１０という）を得る。
【０１０２】
その後、焼結体１０に対して、必要に応じて再酸化処理（以下、アニールという）を行う。アニール条件は当業界において広く用いられている公知の条件で良いが、例えば、アニール時の酸素分圧を焼成時の酸素分圧よりも高い酸素分圧とし、保持温度は１１００℃以下とすることが好ましい。
【０１０３】
上記のようにして得られた焼結体１０に対し、端面研磨を施した後、外部電極用導電ペーストを塗布して焼き付けし、外部電極４を形成し、必要に応じて外部電極４の表面に前述のめっき層を形成する。
【０１０４】
こうして得られたセラミックコンデンサ１は、ハンダ付等によりプリント基板上などに実装され、各種電子機器等に使用される。
【０１０５】
以上、本発明の実施形態について説明してきたが、本発明は、上述した実施形態に何等限定されるものではなく、本発明の要旨を逸脱しない範囲内において種々に適用される。
【０１０６】
例えば、上記ではセラミックコンデンサについて説明したが、インダクタやアクチュエータなど、他のセラミック電子部品についても同様に実施することができる。
【０１０７】
以下、本発明を具体的な実験例に基づき説明するが、本発明は、これらに限定されるものではない。なお、以下において記載する誘電体磁器組成物の組成は、原料組成（仕込組成）や結晶構造分析によって推定されるものであり、本明細書中においても同様である。
【実施例】
【０１０８】
はじめに、第一成分の含有量の規定と、Ｍｎ酸化物の添加効果について、確認試験を行った（参考試料１〜９０及び参考試料９１〜１０７）。
（参考例１）
（１）誘電体磁器組成物参考試料１〜９０の作製
第一成分の出発原料として、ＣａＣＯ３、ＳｒＣＯ３、ＢａＣＯ３、ＴｉＯ２、ＺｒＯ２、ＳｎＯ２、Ｎｂ２Ｏ５、Ｔａ２Ｏ５、Ｖ２Ｏ５の各粉末を、酸化物換算で表１、表３及び表５に示す比率になるよう秤量し、ボールミルで純水を用いて２０時間湿式混合した。
次に、得られた各混合物を１００℃で乾燥した後、大気中、７５０〜９００℃で３時間仮焼し、再び同様にボールミルで細かく粉砕し、第一成分用誘電体原料とした。
また、第二成分として、ＭｎＣＯ３を１８．２ｍｇ、ＭｇＯを３２ｍｇ、ＳｉＯ２を５８．６ｍｇ、Ｙ２Ｏ３を８９．５ｍｇずつ秤量し、これらを混合したものを準備し、第二成分用原料とした。但し、参考試料４３では上記第二成分用原料の内、ＳｉＯ２を除いたＭｎＣＯ３、ＭｇＯ及びＹ２Ｏ３の３成分のみとした。参考試料４４では第二成分用原料としてＭｇＯを除いたＭｎＣＯ３、ＳｉＯ２及びＹ２Ｏ３の３成分のみとした。参考試料４５ではＹ２Ｏ３を除いたＭｎＣＯ３、ＭｇＯ及びＳｉＯ２の３成分のみとした。参考試料７８及び７９ではＭｎＣＯ３を除いたＭｇＯ、ＳｉＯ２及びＹ２Ｏ３の３成分のみとした。また、参考試料４１では、上記第二成分用原料の内、ＭｎＣＯ３の量を０．４０４ｍｇに変更し、参考試料４２ではＭｎＣＯ３の量を０．１９８ｇに変更し、参考試料８０ではＭｎＣＯ３の量を２．０５５ｇに変更した。
また、ポリビニルアルコール濃度が６質量％となるように、イオン交換水とポリビニルアルコールを容器に投入し、９０℃で１時間混合して、ポリビニルアルコール水溶液を準備した。
そして、各第一成分用誘電体原料２５gと上記量の第二成分用原料とを混合し、これらの混合物に対し、ポリビニルアルコール水溶液の濃度が１０質量％となるように、原料混合物にポリビニルアルコール水溶液を添加し、乳鉢中で混合及び造粒して造粒粉を作製した。
更に得られた造粒粉を直径１４．０ｍｍの金型に投入して、１ｔｏｎ／ｃｍ２の圧力でプレス成形することによって、円板状のグリーン成形体を得た。
次いで、得られたグリーン成形体を還元性雰囲気中で焼成することによって、焼結体を作製した。この際の焼成では、昇温速度を３００℃／ｈｒ、保持温度を１１５０〜１３００℃、保持時間を２時間とした。雰囲気ガスは加湿した水素／窒素混合ガス（水素濃度０．５％）とし、加湿にはウェッター（ウェッター温度３５℃）を用いた。【０１０９】
次いで、得られた焼結体に対して、焼結体の２つの主面に直径８ｍｍのＩｎ−Ｇａ電極を塗布することにより、参考試料１〜９０にそれぞれ対応する円板状のセラミックコンデンサを得た。【０１１０】
（２）誘電体磁器組成物参考試料１〜９０の分析
上述のようにして得られた参考試料１〜９０に対応する円板状のセラミックコンデンサに対して、以下に示す方法により、グレインサイズ、結晶相、比誘電率、静電容量変化率及び誘電損失（ｔａｎδ）をそれぞれ分析した。その結果を表２、表４及び表６に示す。【０１１１】
＜グレインサイズ＞
各コンデンサの表面を、走査型電子顕微鏡（ＳＥＭ）を用いて観察し、無作為に抽出した２０個の結晶粒子の粒界から求めた円相当径の平均値をグレインサイズとした。なお、図３〜図５は、それぞれ、参考試料８、１５及び６６のＳＥＭ像である。【０１１２】
＜結晶相＞
Ｘ線回折測定により、結晶相の特定を行った。代表例として参考試料１５のＸ線回折測定の結果を図９に示す。図中の下段はリファレンスのタングステンブロンズ型結晶相であり、参考試料１５がタングステンブロンズ型結晶相を含有することを確認できた。その他の試料を含めたＸ線回折測定結果を表２、表４及び表６に示す。なお、表中の符号“Ｔ”はタングステンブロンズ型結晶相の存在を確認できたことを示す。【０１１３】
＜比誘電率＞
各コンデンサに対し、基準温度２５℃において、ＬＣＲメータ（アジレント・テクノロジー社製４２８４Ａ）を用いて、周波数１ｋＨｚ、測定電圧１Ｖｒｍｓとして静電容量Ｃを測定した。その後、焼結体の厚みと、有効電極面積と、測定の結果得られた静電容量Ｃとに基づいて比誘電率を算出した。また基準温度２００℃においても同様にして比誘電率を算出した。
なお、比誘電率は高い方が好ましく、２５℃において１００．０以上であれば良好とした。【０１１４】
＜静電容量変化率＞
比誘電率の測定と同様な条件（アジレント・テクノロジー社製４２８４Ａ、周波数１ｋＨｚ、測定電圧１Ｖｒｍｓ）で、−５５℃から２００℃の温度領域における各温度ｔの静電容量Ｃｔを測定した。そして、基準となる２５℃の静電容量Ｃ２５から、静電容量変化率＝（（Ｃｔ−Ｃ２５）／Ｃ２５）×１００（％）（以下、静電容量変化率をΔＣｔ／Ｃ２５と記すことがある。）を算出した。
なお、静電容量変化率は０に近い方が好ましく、±５０．０％以内であれば良好とした。
また、参考試料８、１５及び６６について、−５５℃から２００℃までの静電容量変化率の推移を、図６に記した。なお、図中の符号“×”は参考試料８、“○”は参考試料１５、“△”は参考試料６６の静電容量変化率である。更に、参考試料１５及び７８について、−５５℃から２００℃までの静電容量変化率の推移を、図７に記した。図中の符号“○”は参考試料１５、“×”は参考試料７８の静電容量変化率である。【０１１５】
＜誘電損失（ｔａｎδ）＞
各コンデンサ試料について、ＬＣＲメータ（アジレント・テクノロジー社製４２８４Ａ）を用いて、周波数１ｋＨｚ、測定電圧１Ｖｒｍｓとしてｔａｎδを測定した。ｔａｎδは２５℃及び２００℃において、共に１０．０％以下であれば良好とした。【０１１６】
（表１）
2019198419.tif 000003
【０１１７】
なお、表１、表３及び表５中、第一成分の酸化物換算組成は、第一成分の各酸化物成分の表中に記載する酸化物換算の合計ｍｏｌ数に対する各酸化物の表中に記載する酸化物換算のｍｏｌ％である。また、Ｍｎ酸化物の含有量は、第一成分の各酸化物成分の表中に記載する酸化物換算の合計質量に対するＭｎＯ換算のＭｎ酸化物の質量％であり、また、第二成分の酸化物の合計含有量は、第一成分の各酸化物成分の表中に記載する酸化物換算の合計質量に対する第二成分の酸化物の合計の質量％である。【０１１８】
【表２】
2019198419.tif 000004
【０１１９】
（表３）
2019198419.tif 000005
【０１２０】
【表４】
2019198419.tif 000006
【０１２１】
（表５）
2019198419.tif 000007
【０１２２】
【表６】
2019198419.tif 000008
【０１２３】
（３）評価
以上の分析結果から、図１の線分Ａ−Ｂ−Ｃ−Ｄ−Ｅにより囲まれる範囲内にある試料は、２５℃における比誘電率が１００．０以上であった。すなわち、これらの試料は、強誘電性を有していることが確認できた。また、図１の線分Ａ−Ｂ−Ｃ−Ｄ−Ｅにより囲まれる範囲内にある試料は、静電容量の変化率が−５５℃〜２００℃の温度範囲で±５０．０％以内であり、２５℃及び２００℃における誘電損失（ｔａｎδ）が１０．０％以下である。
更に、図２の線分点Ａ’−点Ｂ’−点Ｃ’−点Ｄ’−点Ｅ’−点Ｆ’−点Ｇ’−点Ｈ’−点Ｉ’−点Ｊ’−点Ｋ’−点Ｌ’により囲まれる範囲内にある試料は、２５℃における比誘電率が２００以上であった。
中でも参考試料番号５、８、１２、１５、１７、１８、２３〜２５、２７、２９〜３６、３８、４１、４３〜４５は、比誘電率が５００．０以上を示しており、特に好ましい。
また、参考試料番号１〜４、７〜１３、１６〜１８、２３〜２８、３８〜４０、４６、４７、４９〜６２、８７〜９０は、−５５℃から２００℃の温度領域における静電容量変化率ΔＣｔ／Ｃ２５が−３３．０％〜＋２２．０％を示し、特に温度特性が優れている。【０１２４】
これらに対し、参考試料番号６５〜８６では、比誘電率、静電容量変化率及びｔａｎδのうちの１以上の性能に関して良好な特性が得られなかった。
また、図６に示される通り、参考試料８、１５を用いた場合には、静電容量変化率は−５５℃から２００℃の温度範囲において−３０．０％〜３０．０％の範囲内にあるが、参考試料６６は１５０℃を越えたあたりから静電容量変化率が急激に増加していることが分かる。
また、参考試料１５と参考試料７８は、第二成分としてのＭｎの酸化物の有無のみが異なる試料であるが、図７に示される通り、両者の特性が大きく異なっていることが分かる。【０１２５】
（参考例２）
上述した第一成分原料を酸化物換算で表７に示す組成になるよう秤量し、更に、第二成分原料としてＭｎＣＯ３及びＳｉＯ２を酸化物換算で表７に示す組成になるよう秤量した以外は参考例１と同様にして参考試料９１〜１０７を作製し、それぞれの試料に対応する円板状のセラミックコンデンサを得た。
その後、参考例１と同様に、グレインサイズ、結晶相、比誘電率、静電容量変化率及び誘電損失（ｔａｎδ）を測定し、その結果を表８に示した。
これらの結果から、酸化物換算の第一成分の合計質量に対し、第二成分としてのＭｎＯ換算のＭｎ含有量が３．５００質量％以下の試料では、比誘電率、静電容量変化率及びｔａｎδについて良好な結果が得られていることが分かる。【０１２６】
（表７）
2019198419.tif 000009
【０１２７】
なお、表７中、第一成分の酸化物換算組成は、第一成分の各酸化物成分の表中に記載する酸化物換算の合計ｍｏｌ数に対する各酸化物の表中に記載する酸化物換算のｍｏｌ％である。また、Ｍｎ酸化物の含有量は、第一成分の各酸化物成分の表中に記載する酸化物換算の合計質量に対するＭｎＯ換算のＭｎ酸化物の質量％であり、また、第二成分の酸化物の合計含有量は、第一成分の各酸化物成分の表中に記載する酸化物換算の合計質量に対する第二成分の酸化物の合計の質量％である。【０１２８】
【表８】
2019198419.tif 000010
【０１２９】
以上の結果より、第一成分の含有量が本発明の規定量の範囲から外れているか、あるいは、Ｍｎの酸化物の含有量が本発明の規定量の範囲から外れている試料との比較から、第一成分の含有量が本発明の規定量の範囲にあり、且つ、Ｍｎの酸化物の含有量が本発明の規定量の範囲にあり、Ｃｕの酸化物及びＲｕの酸化物を含有しない試料は、１５０〜２００℃の高温条件下においても静電容量の変化が少なく、静電容量変化率が−５５℃〜２００℃の温度範囲で−５０．０％〜５０．０％の範囲内であり、２５℃及び２００℃における誘電損失が小さくなるとの効果を奏することがわかる。【０１３０】
（実施例１及び比較例１）
（１）誘電体磁器組成物試料１〜２０の作製
第一成分の出発原料として、ＣａＣＯ３、ＳｒＣＯ３、ＢａＣＯ３、ＴｉＯ２、ＺｒＯ２、Ｎｂ２Ｏ５、Ｔａ２Ｏ５の各粉末を、酸化物換算で表９に示す比率になるよう秤量し、ボールミルで純水を用いて２０時間湿式混合した。
次に、得られた各混合物を１００℃で乾燥した後、大気中、７５０〜９００℃で３時間仮焼し、再び同様にボールミルで細かく粉砕し、第一成分用誘電体原料とした。
また、第二成分として、ＭｎＣＯ３を４１．２ｍｇ、ＭｇＯを７２．２ｍｇ、ＳｉＯ２を５３．９ｍｇずつ秤量し、これらを混合したものを準備し、第二成分用原料とした。但し、試料１〜６、８、９、１１、１５〜１９では、上記第二成分用原料をそれぞれ１．３倍量用いた。また、試料８〜１１、１５〜２０では、第二成分用原料として、上記原料の他、第一成分の各酸化物成分の表中に記載する酸化物換算の合計質量に対してＣｕＯを０．０３６〜０．６８０質量％準備した。さらに、試料１２〜１４では、第二成分用原料として、上記原料の他、第一成分の各酸化物成分の表中に記載する酸化物換算の合計質量に対してＲｕＯ２を０．１００〜０．５００質量％準備した。
また、ポリビニルアルコール濃度が６質量％となるように、イオン交換水とポリビニルアルコールを容器に投入し、９０℃で１時間混合して、ポリビニルアルコール水溶液を準備した。
そして、各第一成分用誘電体原料２５ｇと上記量の第二成分用原料とを混合し、これらの混合物に対し、ポリビニルアルコール水溶液の濃度が１０質量％となるように、原料混合物にポリビニルアルコール水溶液を添加し、乳鉢中で混合及び造粒して造粒粉を作製した。
更に得られた造粒粉を直径１４．０ｍｍの金型に投入して、１ｔｏｎ／ｃｍ２の圧力でプレス成形することによって、円板状のグリーン成形体を得た。
次いで、得られたグリーン成形体を還元性雰囲気中で焼成することによって、焼結体を作製した。この際の焼成では、昇温速度を３００℃／ｈｒ、保持温度を１１００〜１３００℃、保持時間を２時間とした。雰囲気ガスは加湿した水素／窒素混合ガス（水素濃度０．５％）とし、加湿にはウェッター（ウェッター温度３５℃）を用いた。【０１３１】
＜絶縁抵抗値＞
各コンデンサ試料について、デジタル超高抵抗／微少電流計（株式会社エーディーシー製８３４０Ａ）を用いて、印加電圧２００Ｖとして絶縁抵抗値を測定した。絶縁抵抗値は２００℃において、４０ＭΩ以上であれば良好とした。【０１３２】
（表９）
2019198419.tif 000011
【０１３３】
なお、表９中、第一成分の酸化物換算組成は、第一成分の各酸化物成分の表中に記載する酸化物換算の合計ｍｏｌ数に対する各酸化物の表中に記載する酸化物換算のｍｏｌ％である。また、Ｍｎ酸化物の含有量は、第一成分の各酸化物成分の表中に記載する酸化物換算の合計質量に対するＭｎＯ換算のＭｎ酸化物の質量％であり、Ｃｕ酸化物の含有量は、第一成分の各酸化物成分の表中に記載する酸化物換算の合計質量に対するＣｕＯ換算のＣｕ酸化物の質量％であり、Ｒｕ酸化物の含有量は、第一成分の各酸化物成分の表中に記載する酸化物換算の合計質量に対するＲｕＯ２換算のＲｕ酸化物の質量％であり、また、第二成分の酸化物の合計含有量は、第一成分の各酸化物成分の表中に記載する酸化物換算の合計質量に対する第二成分の酸化物の合計の質量％である。【０１３４】
【表１０】
2019198419.tif 000012
【０１３５】
以上の結果から、第一成分の含有量が本発明の規定量の範囲であり、且つ、Ｍｎの酸化物を本発明の規定量の範囲で含有し、且つ、Ｃｕの酸化物又はＲｕの酸化物のいずれか一方又は両方を含有することにより、２５℃における比誘電率が高く、１５０〜２００℃の高温条件下においても静電容量の変化が少なく、静電容量変化率が−５５℃〜２００℃の温度範囲で−５０．０％〜５０．０％の範囲内であり、２５℃及び２００℃における誘電損失が小さく、且つ、２００℃における絶縁抵抗値が高くなることが確認された。
そして、第一成分の含有量が本発明の規定量の範囲にあり、且つ、Ｍｎの酸化物の含有量が本発明の規定量の範囲にあるが、Ｃｕの酸化物及びＲｕの酸化物を含有しない参考試料との比較から、第一成分の含有量が本発明の規定量の範囲であり、且つ、Ｍｎの酸化物を本発明の規定量の範囲で含有し、且つ、Ｃｕの酸化物又はＲｕの酸化物のいずれか一方又は両方を含有することにより、比誘電率や誘電損失に関する作用効果に大きな影響を与えることなく、静電容量の変化を更に小さくしつつ、絶縁抵抗値を高くできることがわかる。【０１３６】
なお、上記した例では、単板型のセラミックコンデンサについて評価を行ったが、誘電体層と内部電極とが積層された積層型のセラミックコンデンサについても、同様の結果を得ることができる。
【符号の説明】
【０１３７】
１          積層セラミックコンデンサ
２          誘電体層
３          内部電極層
４          外部電極
１０        積層体
【図１】
2019198419.tif 000013
【図２】
2019198419.tif 000014
【図３】
2019198419.tif 000015
【図４】
2019198419.tif 000016
【図５】
2019198419.tif 000017
【図６】
2019198419.tif 000018
【図７】
2019198419.tif 000019
【図８】
2019198419.tif 000020
【図９】
2019198419.tif 000021
【国際調査報告】
2019198419.tif 000022
2019198419.tif 000023